(57)【要約】【課題】溶融塩めっきにおいてより平滑なめっき膜を形成するための添加剤、及び該添加剤を用いた溶融塩めっき方法の提供。【解決手段】溶融塩中で種々の金属成分の電解めっきを行う際に、溶融塩中に添加、懸濁させてめっきを行うことによって、平滑で緻密なめっき膜を得るための無機添加剤、該添加剤を用いためっき方法に関するものである。すなわち、無機酸化物、無機窒化物、無機炭化物及び無機ホウ化物からなる群から選択される少なくとも１種の無機物微粒子を含有する溶融塩めっき用平滑剤、並びに当該平滑剤を含有する溶融塩を電解することを特徴とする溶融塩めっき方法。【選択図】なし【特許請求の範囲】
【請求項１】
無機酸化物、無機窒化物、無機炭化物及び無機ホウ化物からなる群から選択される少なくとも１種の無機物微粒子を含有する溶融塩めっき用平滑剤。
【請求項２】
無機物微粒子の平均粒子径が０．００１〜１０μｍである請求項１に記載の溶融塩めっき用平滑剤。
【請求項３】
無機物微粒子が、Ａｌ２Ｏ３、ＡｌＮ、Ａｌ４Ｃ３、ＳｉＯ２、Ｓｉ３Ｎ４、ＳｉＣ、ＢＮ、Ｂ４Ｃ、Ｆｅ２Ｏ３、Ｆｅ３Ｏ４、Ｆｅ２−３Ｃ、Ｆｅ３Ｃ、Ｃｒ２Ｏ３、ＣｒＮ、Ｃｒ２Ｎ、ＣｒＢ２、ＣｏＯ、ＮｉＯ、ＴｉＯ２、ＴｉＮ、ＴｉＣ、ＴｉＢ２、Ｔａ２Ｏ５、ＴａＣ、ＺｒＯ２、ＺｒＮ、ＺｒＣ、ＺｒＢ２、ＭｇＯ、ＩｒＯ２、Ｙ２Ｏ３、Ｌａ２Ｏ３、ＲｕＯ２からなる群から選択される少なくとも１種の微粒子である請求項１又は２に記載の溶融塩めっき用平滑剤。
【請求項４】
請求項１〜３のいずれかに記載の平滑剤を含有する溶融塩を電解することを特徴とする溶融塩めっき方法。
【発明の詳細な説明】
【技術分野】
【０００１】
本発明は、溶融塩中で種々の金属成分の電解めっきを行う際に、溶融塩中に添加、懸濁させてめっきを行うことによって、平滑で緻密なめっき膜を得るための無機添加剤、該添加剤を用いためっき方法に関するものである。
【背景技術】
【０００２】
溶融塩めっきとは、アルカリ金属ハロゲン化物等の単塩あるいは混合塩を高温で溶融させ、これにめっきの原料である金属のハロゲン化物等を添加してこれを電解浴とし、金属イオンを電気化学的に還元させることによって様々な材料表面に金属膜として析出させるめっき法である。
【０００３】
この溶融塩めっき法は、一般に使用されている水溶液系の電解浴を用いためっきからは得られない金属、例えば希土類金属などの卑金属や、耐熱、耐食性に優れたチタン、モリブデン、タングステン等の金属も析出させることが可能であるという特長がある。
【０００４】
さらに、比較的高温で処理を行うため、反応速度が大きく、大電流での高速めっきが可能である。また、水溶液系でのめっきにおける水素発生のような副反応も存在しないため、電流効率が高く、水素発生により均一なめっきが困難な微小複雑形状の基板に対しても効率よくめっきができる。
【０００５】
しかしその反面、めっき反応が、溶融塩中の金属イオンの拡散律速となる場合が多いことから、平滑なめっき膜が得られにくく、析出形態がデンドライト状や粉体状になりやすいという問題があった。このような析出形態は、電解浴を撹拌することによってある程度防止できるが、より均一なめっき膜が求められている。
【０００６】
この問題を解決するために、これまで、電解浴の温度を下げて、電解時の電流密度をできる限り小さくしたり、パルス状に電解電位・電流密度を変化させて非定常拡散層厚みを薄く保ったりすることで、拡散の影響を極小化させ平滑な膜を得ることが検討されている（例えば、非特許文献１、特許文献１参照）。
【０００７】
しかしながら、前者では、めっき速度が大幅に低下し、高温で行うメリットが生かされにくい。また、後者では、電解条件は金属イオン濃度や電極配置、電解槽構造などに大きく依存しているため、複雑な電解パラメータの決定には多大な時間と労力が必要である。
【０００８】
従来、水溶液系でのめっきでは、平滑なめっき膜を得るために、ゼラチンなどの平滑剤や、アルデヒドなどの二重、三重結合を持つ有機物質からなる光沢剤が、添加される。このような添加剤は、電解浴中の金属イオンの拡散を制御したり、あるいは電極表面に強吸着したりすることによって均一電着性を改善し、皮膜の樹枝状成長を防止するものと考えられている。
【０００９】
一方で、溶融塩からのめっきに関しては、実用に足る効果をもたらす添加剤は、本発明者等が調べた限りでは報告されていない。
【非特許文献１】“Preparation and characterization of chromium deposits obtained from molten salts using pulsed currents”, A. Cotarta. J. Appl. Electrochem., 31, 987-995 (2001)
【特許文献１】特開平６−５７４７９号公報
【発明の開示】
【発明が解決しようとする課題】
【００１０】
したがって、本発明は、溶融塩めっきにおいてより平滑なめっき膜を形成するための添加剤、及び該添加剤を用いた溶融塩めっき方法の提供を目的とする。
【課題を解決するための手段】
【００１１】
本発明者は、上記従来技術の問題点に鑑み鋭意検討を重ねた結果、めっきの原料となる金属イオンに加えて、無機酸化物、無機窒化物、無機炭化物及び無機ホウ化物からなる群から選択される少なくとも１種の無機物微粒子を添加し、これを懸濁させながら溶融塩めっきを行うことによって、より平滑なめっき膜が得られることを見出し、本発明を完成させた。
【００１２】
すなわち、本発明は、下記の溶融塩めっき用平滑剤及び溶融塩めっき方法を提供するものである。
項１．無機酸化物、無機窒化物、無機炭化物及び無機ホウ化物からなる群から選択される少なくとも１種の無機物微粒子を含有する溶融塩めっき用平滑剤。
項２．無機物微粒子の平均粒子径が０．００１〜１０μｍである項１に記載の溶融塩めっき用平滑剤。
項３．無機物微粒子が、Ａｌ２Ｏ３、ＡｌＮ、Ａｌ４Ｃ３、ＳｉＯ２、Ｓｉ３Ｎ４、ＳｉＣ、ＢＮ、Ｂ４Ｃ、Ｆｅ２Ｏ３、Ｆｅ３Ｏ４、Ｆｅ２−３Ｃ、Ｆｅ３Ｃ、Ｃｒ２Ｏ３、ＣｒＮ、Ｃｒ２Ｎ、ＣｒＢ２、ＣｏＯ、ＮｉＯ、ＴｉＯ２、ＴｉＮ、ＴｉＣ、ＴｉＢ２、Ｔａ２Ｏ５、ＴａＣ、ＺｒＯ２、ＺｒＮ、ＺｒＣ、ＺｒＢ２、ＭｇＯ、ＩｒＯ２、Ｙ２Ｏ３、Ｌａ２Ｏ３、ＲｕＯ２からなる群から選択される少なくとも１種の微粒子である項１又は２に記載の溶融塩めっき用平滑剤。
項４．項１〜３のいずれかに記載の平滑剤を含有する溶融塩を電解することを特徴とする溶融塩めっき方法。
【００１３】
本発明の溶融塩めっき用平滑剤は、無機酸化物、無機窒化物、無機炭化物及び無機ホウ化物からなる群から選択される少なくとも１種の無機物微粒子を含有することを特徴とする。この平滑剤を、溶融塩めっき用の電解浴に添加し、溶融塩めっきすることによって、めっき膜の表面が平滑化及び緻密化される。平滑剤を構成する無機酸化物、無機窒化物、無機炭化物及び無機ホウ化物の微粒子は、絶縁性又は半導性を備えていることが好ましい。無機物微粒子が導電性である場合には、多量に溶融塩に添加すると陰極と陽極との間で短絡する可能性があるため、添加量に注意が必要となる。微粒子の核が導電性であってもその表面に絶縁層、半導体層を設けることによって微粒子全体として絶縁性又は半導性を備える場合には、導電性微粒子のような短絡の心配は生じないことから、このような微粒子も本発明において無機物微粒子として使用できる。また、無機物微粒子は、溶融塩めっきに使用される溶融塩に対し溶解度が小さいことが好ましいが、無機物微粒子がめっき膜の原料となる金属成分を含むものであれば、ある程度の溶解度を持っていても、溶解度限以上の量を添加することにより使用できる。
【００１４】
無機物微粒子の例としては、酸化アルミニウム（Ａｌ２Ｏ３）、窒化アルミニウム（ＡｌＮ）、炭化アルミニウム（Ａｌ４Ｃ３）、酸化ケイ素（ＳｉＯ２）、窒化ケイ素（Ｓｉ３Ｎ４）、炭化ケイ素（ＳｉＣ）、窒化ホウ素（ＢＮ）、炭化ホウ素（Ｂ４Ｃ）、酸化鉄（Ｆｅ２Ｏ３、Ｆｅ３Ｏ４）、炭化鉄（Ｆｅ２−３Ｃ（六方晶系結晶構造）、Ｆｅ３Ｃ）、酸化クロム（Ｃｒ２Ｏ３）、窒化クロム（ＣｒＮ、Ｃｒ２Ｎ）、ホウ化クロム（ＣｒＢ２）、酸化コバルト（ＣｏＯ）、酸化ニッケル（ＮｉＯ）、酸化チタン（ＴｉＯ２）、窒化チタン（ＴｉＮ）、炭化チタン（ＴｉＣ）、ホウ化チタン（ＴｉＢ２）、酸化タンタル（Ｔａ２Ｏ５）、炭化タンタル（ＴａＣ）、酸化ジルコニウム（ＺｒＯ２）、窒化ジルコニウム（ＺｒＮ）、炭化ジルコニウム（ＺｒＣ）、ホウ化ジルコニウム（ＺｒＢ２）、酸化マグネシウム（ＭｇＯ）、酸化イリジウム（ＩｒＯ２）、酸化イットリウム（Ｙ２Ｏ３）、酸化ランタン（Ｌａ２Ｏ３）、酸化ルテニウム（ＲｕＯ２）が挙げられ、好ましいのは、絶縁性又は半導性を有する化合物であり、より好ましいのは、Ａｌ２Ｏ３、ＡｌＮ、ＳｉＯ２、Ｓｉ３Ｎ４、ＴｉＯ２  である。
【００１５】
無機物微粒子の平均粒子径は通常０．００１〜５０μｍ程度、好ましくは０．００５〜１０μｍ程度である。無機物微粒子の添加量は、溶融塩の体積に対して通常０．０１〜１０ｗ／ｖ％、好ましくは０．０５〜５ｗ／ｖ％である。無機物微粒子は、溶融塩に添加されてからある程度の時間が経過すると沈降し、沈殿するため、電解中（特に１時間を超える電解中）は浴を連続的又は定期的に撹拌することが好ましい。
【００１６】
本発明の溶融塩めっき方法は、上記平滑剤を含有する溶融塩を電解することを特徴とする。溶融塩めっきに使用される、溶媒となる溶融塩、めっき膜の原料となる金属イオン源、電極、電解条件などは公知のものが広く採用でき、特に限定されない。また、溶融塩には、必要に応じて、上記の塩の他に溶解補助剤、電解補助剤などの溶融塩電解に使用される添加物を添加してもよく、その添加量は溶融塩の組成、電解温度、電流密度、通電量などの電解条件に応じて適宜設定すればよい。
【００１７】
溶融塩としては通常、アルカリ金属ハロゲン化物、アルカリ土類金属ハロゲン化物、アルカリ金属炭酸塩、アルカリ土類金属炭酸塩、アルカリ金属硫酸塩、アルカリ土類金属硫酸塩、アルカリ金属硝酸塩、アルカリ土類金属硝酸塩などが使用され、アルカリ金属ハロゲン化物、アルカリ土類金属ハロゲン化物が好ましい。アルカリ金属ハロゲン化物としては、ＬｉＦ、ＮａＦ、ＫＦ、ＲｂＦ、ＣｓＦ、ＬｉＣｌ、ＮａＣｌ、ＫＣｌ、ＲｂＣｌ、ＣｓＣｌ、ＬｉＢｒ、ＮａＢｒ、ＫＢｒ、ＲｂＢｒ、ＣｓＢｒ、ＬｉＩ、ＮａＩ、ＫＩ、ＲｂＩ、ＣｓＩ等が使用でき、アルカリ土類金属ハロゲン化物としては、ＭｇＦ２、ＣａＦ２、ＳｒＦ２、ＢａＦ２、ＭｇＣｌ２、ＣａＣｌ２、ＳｒＣｌ２、ＢａＣｌ２、ＭｇＢｒ２、ＣａＢｒ２、ＳｒＢｒ２、ＢａＢｒ２、ＭｇＩ２、ＣａＩ２、ＳｒＩ２、ＢａＩ２等が使用できる。
【００１８】
上記化合物は単独で使用することもできるし、二種以上を組み合わせて使用することもできる。これらの化合物の組み合わせ、組み合わせる化合物の数、混合比等も限定されず、電気分解される金属の種類等に応じて適宜選択することができる。本発明においては、ＫＣｌ及び／又はＬｉＣｌを溶融させたもの（ＬｉＣｌ：ＫＣｌ＝３５ｍｏｌ％〜１００ｍｏｌ％程度：６５ｍｏｌ％〜０ｍｏｌ％程度、好ましくは５５ｍｏｌ％〜６５ｍｏｌ％程度：４５ｍｏｌ％〜３５ｍｏｌ％程度）、ＮａＣｌ及びＫＣｌを溶融させたもの（ＮａＣｌ：ＫＣｌ＝３０ｍｏｌ％〜７０ｍｏｌ％程度：７０ｍｏｌ％〜３０ｍｏｌ％程度、好ましくは４５ｍｏｌ％〜５５ｍｏｌ％程度：５５ｍｏｌ％〜４５ｍｏｌ％程度）、ＬｉＣｌ、ＫＣｌ及びＣｓＣｌを溶融させたもの（ＬｉＣｌ：ＫＣｌ：ＣｓＣｌ＝５７．５：１３．３：２９．２ｍｏｌ％の共融組成が好ましいが、組成比がそれぞれ２０％程度変化したものでもよい）が好ましい。
【００１９】
このような溶媒溶融塩中に、めっき膜の原料となる金属のイオン源を溶解し、電解浴とし、溶融塩電解を行うことにより、めっき膜を得ることができる。金属のイオン源としては、金属ハロゲン化物、金属酸化物（イオン源となるため溶融塩中に溶解するものであって、溶融塩中に微粒子として存在しない）などが挙げられる。例えば、鉄ではＦｅＣｌ２、ＦｅＣｌ３、ＦｅＢｒ２、ＦｅＢｒ３、クロムではＣｒＣｌ２、ＣｒＣｌ３、ＣｒＢｒ２、ＣｒＢｒ３、コバルトではＣｏＣｌ２、ＣｏＢｒ２、チタンではＫ２ＴｉＦ６、ＴｉＣｌ２（ＴｉＣｌ３を含む溶融塩中にＡｌ粉等の還元剤を添加することによってＴｉ（ＩＩＩ）をＴｉ（ＩＩ）に還元する場合も含む）、ＴｉＣｌ３、ＴｉＣｌ４、ＴｉＢｒ２、ＴｉＢｒ３、ＴｉＢｒ４、タンタルではＴａＣｌ５、ＴａＢｒ５、タングステンではＷＣｌ５、ＷＣｌ６、ＷＯ３、Ｋ２ＷＯ４等が挙げられる。
【００２０】
以下、図１を参照しながら、本発明の溶融塩めっき方法の一例について説明する。
電気炉（１）内に、ホルダー（３）を設置し、該ホルダー内に電解槽としての高純度アルミナるつぼ（２）を設置する。該ホルダー内にはアルゴン等の雰囲気ガスを導入するための導入管（４）、排出するための排気管（５）が備えられており、これらの管を通して、雰囲気ガスを循環させる。るつぼ内にはアルカリ金属ハロゲン化物などを溶融させて溶媒（６）とする。るつぼ内には熱電対（７）が備えられており、この熱電対で溶媒の温度を測定し、必要に応じて電気炉の温度を調節し、溶媒の温度を調整する。雰囲気ガスを循環させた状態で溶媒中にめっきの原料となる金属塩と無機添加剤を添加する。次いで、るつぼ内に備えられた陰極（８）、陽極（９）及び参照極（１０）に電気化学測定装置（図示せず）を接続し、電位、電流等を制御して電解を行い、陰極（８）表面に金属めっき膜を形成させる。
【００２１】
陰極（８）には、めっき処理を行う基板を用いる。めっき基板は、めっき処理温度で導電性があるものであれば、特に制限されず、形状やサイズも限定されない。陰極材料としては、例えば、４Ａ族、５Ａ族、６Ａ族、７Ａ族、８族、１Ｂ族、２Ｂ族及び３Ｂ族からなる群から選択される少なくとも１種の金属が使用できる。好ましくは、アルミニウム、銅、チタン、ジルコニウム、ステンレス、バナジウム、ニオブ、タンタル、モリブデン、タングステン、クロム、白金、コバルト、ニッケル、金などであり、より好ましくはアルミニウム、銅、ニッケルである。陰極の形状及び大きさも特に制限されない。めっき基板表面の前処理は特に必要は無いが、好ましくは脱脂を行えばよい。硫酸、塩酸、フッ酸等の水溶液を用いてめっき基板表面の酸化皮膜を除去したり、エッチングや機械研磨を施して表面に僅かに凹凸を付けることで、めっき膜の密着性を向上させることができる。また、めっき処理温度で分解したり、溶融塩中に溶解して不純物として働かない限り、金属化合物皮膜や樹脂によるマスキング等が施されていても支障はない。
【００２２】
陽極（９）には、めっきの原料となる金属を用いればよい。これにより、陰極で消費された金属イオンを、陽極溶解によって補うことができるだけでなく、ハロゲンガスの発生も避けられるので好ましい。めっきの原料となる金属を、電極として使用することが困難な場合には、溶融塩電解において通常使用される陽極材料を使用することができる。例えばグラッシーカーボン、グラファイト、導電性セラミックスなどである。陽極の形状、大きさなどは特に制限されない。
【００２３】
参照極（１０）は電位を正確に把握するために有用である。したがって、参照極を用い、電位を正確に把握することによって、めっき膜の形成速度、膜形状等をより正確に制御することが可能となる。参照極の材料としては、溶融塩電解において通常使用される参照極材料を使用することができる。例えばＡｇ＋／Ａｇ電極などが使用できる。
【００２４】
電解条件について、電解電位を一定にして行う定電位電解の場合には、電解時の分極値ηはめっき膜原料の金属イオン濃度に応じて適宜設定でき、１mV以上200mV以下程度であることが好ましく、5mV以上100mV以下程度であることがより好ましい。ここでの分極値ηとは、ある濃度の金属イオンを含む電解浴中に該金属を浸漬させたときの電位を基準とした場合の、実際に電解を行う電位の絶対値とする。溶融塩めっきを行う場合、通常は金属の浸漬電位よりもηだけ卑な電位で電解を行う。金属の浸漬電位を測定する際には、その金属のバルク材（ワイヤやロッド等）を直接電解浴に浸漬させて求めても良いが、金属と合金を作りにくい金属（例えば、モリブデン、タングステンなど）上に、電解により金属を電析させた後に示す再現性の良い電位を用いてもよい。
【００２５】
めっきの原料が、２種以上の金属成分からなる合金であり、電解浴中に２種以上の金属イオンが存在する場合には、合金が共析する電位をあらかじめ測定し、その電位を基準として電解電位の値を絶対値で表したものを分極値ηとする。この場合のηの値も、通常１ｍＶ以上２００ｍＶ以下程度、好ましくは、５ｍＶ以上１００ｍＶ以下程度に設定するのが良い。
【００２６】
電解条件について、電解電流密度を一定にして行う定電流電解の場合には、電流密度の絶対値が通常０．１ｍＡ／ｃｍ２以上５００ｍＡ／ｃｍ２以下程度、好ましくは１ｍＡ／ｃｍ２以上２００ｍＡ／ｃｍ２以下程度、より好ましくは３ｍＡ／ｃｍ２以上１００ｍＡ／ｃｍ２以下程度で行えばよく、金属イオン濃度に応じて適宜設定すればよい。めっき膜の原料が、２種以上の金属成分からなる合金である場合も同じ条件で行えばよい。ただし、定電流電解時に測定される電極電位は、上記、定電位電解における分極値の範囲に収まっているのが良い。
【００２７】
上記は、電位制御あるいは電流制御で電解を行う場合の条件の一例であり、一定に制御する必要はなく、電解電位や電流密度を連続的、あるいはパルス的に変化させても良く、電解を行わない休止時間があっても良い。その場合の分極値、電流密度は上記の範囲内に収まっているのが好ましい。ただし、核発生数を増加させたり、電析物を再溶解させることを目的として、パルス的な電解を行う場合には、上記の範囲に収まらなくても良く、より大きな分極値、電流密度に設定したり、還元電流でなく、酸化電流を印加してもよい。
【００２８】
その他の電解条件、例えば、電解温度、電解時間などは特に制限されず、溶融塩の融点、電気的条件、めっき膜の形成状況などに応じて適宜設定することができる。電解は、通常大気圧下で行うが、加圧、減圧条件下でも可能である。電解の雰囲気としては、通常、窒素、アルゴン、ネオン、炭酸ガスなどが使用される。
【発明の効果】
【００２９】
本発明によれば、表面が平滑で緻密な溶融塩めっき膜が得られる。
【発明を実施するための最良の形態】
【００３０】
以下、本発明を実施例により詳細に説明するが、本発明はこれらに限定されるものではない。
【実施例】
【００３１】
実施例１
アルゴン雰囲気下のグローブボックス内で、共晶組成に混合した３００ｇのＬｉＣｌ−ＫＣｌを４００℃まで昇温し融解させた後、これにイオン源として塩化鉄（II）を２．０ｍｏｌ％添加し、さらに平滑剤としてのＡｌ２Ｏ３微粒子（平均粒子径０．１ミクロン）を５．１ｇ添加（溶融塩体積に対し１％）して、アルミナ棒を用いてよく撹拌した。陰極には表面を鏡面研磨したニッケル板を用いた。陽極には鉄板を、参照極にはＡｇ＋／Ａｇ電極を用いた。この電解浴中での電析鉄の浸漬電位を測定し、その電位を基準として−２０ｍＶ卑な電位に電解電位を設定し（以下、η＝２０ｍＶと表記する）、４．５ｋｓｅｃ間の定電位電解を行った。得られた試料の表面ＳＥＭ写真、断面ＳＥＭ写真を各々図２、図３に示す。断面写真において、めっき膜（中央）を挟んで、左側がニッケル基板、右側が試料固定用の樹脂である。
【００３２】
表面写真によると得られた試料の表面は極めて平滑であり、目視にて金属光沢も確認できた。一方、断面写真によると、電析膜は均一かつ極めて緻密であることが分かった。（上記断面ＳＥＭ写真では、電析膜と基板との区別が困難であったため、腐食液を用いて電析膜のみを腐食させた後に観察している。）また、電析膜厚は約１２ｍｍであった。
【００３３】
また、この試料をＸＲＤで分析した結果、鉄に帰属される回折線が確認された（図４）。ニッケルに帰属される回折線は、ニッケル基板によるものであり、添加剤として加えたＡｌ２Ｏ３に帰属される回折線は確認できなかった。
【００３４】
この試料について、断面方向からビッカース硬度を測定した結果、平均で１７４±９Ｈｖであり、工業用純鉄の値１３０〜１５０Ｈｖと比べて硬い結果であった。
【００３５】
このように、Ｆｅ（ＩＩ）イオン濃度が２．０ｍｏｌ％と比較的低かったにもかかわらず、平滑緻密な鉄電析膜を１時間強の短時間のうちに形成させることができた。
【００３６】
比較例１
実施例１に対する比較例として、Ａｌ２Ｏ３微粒子を添加しなかった以外は、全て実施例１と同じ条件で定電位電解を行い、試料を作成した。
【００３７】
電解後の試料は、目視でもはっきりと確認できる程、樹枝状結晶が大きく成長していた。得られた試料の表面ＳＥＭ写真、断面ＳＥＭ写真を各々図５、図６に示す。断面ＳＥＭ観察のための試料準備の過程で樹枝状電析物は全て脱落したため、大きく成長した樹枝状結晶はＳＥＭ観察では確認できなかったが、ニッケル基板表面にアイランド状、突起状に析出している電析物が確認できた。この試料について、断面方向からビッカース硬度を測定した結果、平均で１３９±８Ｈｖであり、工業用純鉄の値１３０〜１５０Ｈｖに相当していた。
【００３８】
実施例２〜１２
実施例２〜１２では、３００〜４５０℃に保ったＬｉＣｌ−ＫＣｌ又はＬｉＣｌ−ＫＣｌ−ＣｓＣｌ溶融塩中に、下記表１に示すように、金属イオン源として、ＦｅＣｌ２、ＣｒＣｌ２、ＣｏＣｌ２を０．５〜５ｍｏｌ％添加し、さらに平滑剤としてＡｌ２Ｏ３、（平均粒子径０．１ミクロン）ＳｉＯ２、（平均粒子径０．５ミクロン）ＴｉＯ２微粒子（平均粒子径０．５ミクロン）を溶融塩の体積に対して０．０５〜１．５％添加したのち、アルミナ棒でよく撹拌し、これを電解浴とした。この浴中で、陰極には、表面を鏡面研磨したニッケル板を、陽極には鉄板、クロム短冊又はコバルト板を、参照極にはＡｇ＋／Ａｇ電極を用いて、η＝２０〜４０ｍＶで１時間の定電位電解を行った。各実施例における、電解条件と得られた電析物の析出状態と膜厚を表１に示す。表中の析出状態については、目視による観察、表面及び断面ＳＥＭ観察の結果をもとに下記の基準で評価した。
◎：極めて平滑、緻密に析出した。
○：緻密に析出し、比較的平滑（膜厚の最大値／最小値の値が１．５以下）であった。
△：析出はしたが平滑性に欠けた。
×：デンドライト状の析出物、もしくは析出しなかった。
【００３９】
【表１】
2006299338.tif 000002
【００４０】
比較例２，３
Ａｌ２Ｏ３微粒子を添加しなかった以外は、実施例９又は１１と同じ条件で定電位電解を行い、試料を作成した。各比較例における、電解条件と得られた電析物の析出状態と膜厚は表２に示す。表中の析出状態については、目視による観察、表面・断面ＳＥＭ観察の結果をもとに、上記、表１の基準で評価した。電解後の試料は、いずれも目視ではっきりと確認できる程、樹枝状結晶が大きく成長しており、ニッケル基板との界面付近に、緻密といえる層が僅かながら確認されたが、Ａｌ２Ｏ３微粒子を添加した場合に比べ、極端に薄かった。
【００４１】
【表２】
2006299338.tif 000003
【産業上の利用可能性】
【００４２】
本発明は溶融塩めっきの分野において有用であると考えられる。
【図面の簡単な説明】
【００４３】
【図１】本発明の溶融塩めっき方法の一実施態様を示す模式図である。
【図２】実施例１にて得られた試料の表面ＳＥＭ写真を示す。
【図３】実施例１にて得られた試料の断面ＳＥＭ写真を示す。
【図４】実施例１にて得られた試料のＸＲＤ分析結果を示す。
【図５】比較例１にて得られた試料の表面ＳＥＭ写真を示す。
【図６】比較例１にて得られた試料の断面ＳＥＭ写真を示す。
【符号の説明】
【００４４】
１    電気炉
２    るつぼ
３    ホルダー
４    導入管
５    排気管
６    溶媒
７    熱電対
８    陰極
９    陽極
１０  参照極
【図１】
2006299338.tif 000004
【図２】
2006299338.tif 000005
【図３】
2006299338.tif 000006
【図４】
2006299338.tif 000007
【図５】
2006299338.tif 000008
【図６】
2006299338.tif 000009